Brevet FR2922310A1 — publié le 20090417

B0923FR 2922310 1 La présente invention concerne un transducteur à semi conducteurs, et son utilisation dans un capteur d'espèces donneuses d'électrons ou acceptrices d'électrons. On connaît divers dispositifs pour la détection de molécules gazeuses, notamment ceux qui comprennent un transducteur à semi-conducteurs, du type résistor, transistor ou diode. Il existe de nombreux types de diodes ayant divers types de matériaux semi conducteurs dont quelques exemples ont été utilisés comme capteurs chimiques. On connaît notamment par R. Dobulans, J. Latvels, I. Muzikante, E. Fonavs, A. Tokmakov, M. Bouvet ["Molecular diode for gas sensing", Proceedings of the NENAMAT Mobilization Workshop "Nanomaterials and Nanotechnologies", 30-31 mars, Riga, 2005, 130] une diode dont les deux couches semi-conductrices sont constituées par deux matériaux moléculaires différents, respectivement de type p et de type n. Cependant, la géométrie et le fonctionnement de ce dispositif ne sont pas optimisés pour son utilisation en tant que capteur chimique, et sa mise en forme est complexe. M. Bouvet et A. Pauly (Encyclopedia of Sensors, Ed. C.A. Grimes, E.C. Dickey and M.V. Pishko, vol. 6, p. 227-269) décrivent des transducteurs du type résistor et du type transistor à effet de champ, dans lesquels l'élément sen- Bible est un matériau moléculaire électroactif. De tels matériaux sont décrits notamment par J. Simon, J.-J. André, A. Skoulios ["Molecular materials. I : Generalities", Nouv. J. Chim., 1986, 10, 295-311] et par J. Simon, P. Bassoul ["Design of Molecular Materials", Wiley, Chichester, 2000]. Un transistor à effet de champ est constitué par la succession de couches suivantes : un substrat conducteur (par exemple Si dopé), une couche isolante (par exemple SiO2 ou Si3N4), une couche de monophtalocyanine métallée (MPc). La couche MPc est connectée à une électrode source et une électrode drain, et le substrat conducteur est connecté à une électrode grille. La couche MPc constitue à la fois la couche sensible et le matériau dans lequel circule le courant mesuré qui peut être modulé par la tension appliquée B0923FR 2922310 2 sur l'électrode grille. Le matériau moléculaire peut être un polymère semi-conducteur, une phtalocyanine (substituée ou non), une porphyrine (substituée ou non) un oligothiophène (substitué ou non), un pentacène, un fullérène, ou un dérivé 5 de pérylène. Un tel dispositif a de bonnes performances pour la détection de molécules. Cependant, son élaboration implique des étapes technologiques compliquées. Un détecteur de gaz du type résistor comprend, par exemple, un substrat en alumine sur l'une des faces duquel 10 sont placées deux électrodes en Pt interdigitées par-dessus lesquelles est déposé un film de phtalocyanine de cuivre (PcCu). L'autre face du substrat comprend des résistances de Pt pour la chauffage du substrat. La conductivité de PcCu augmente avec la teneur en 03 ou en NO2 d'un mélange gazeux 15 avec lequel PcCu est en contact. L'inconvénient d'un tel dispositif réside d'une part dans l'absence de sélectivité par rapport aux molécules gazeuses à détecter, et d'autre part dans la limitation des performances. Les inventeurs ont trouvé que, de manière suprenante, 20 le dépôt, sur la surface sensible d'un resistor à semi conducteur, d'un film d'un matériau semi conducteur différent choisi selon des critères bien déterminés, rendait le transducteur sélectif vis à vis des molécules à détecter et améliorait de façon substantielle les performances en tant 25 que capteur, par création d'une hétérojonction particulière. Le but de la présente invention est de fournir un capteur d'espèces donneuses d'électrons ou acceptrices d'électrons qui a des performances nouvelles et améliorées par rapport aux capteurs de l'art antérieur. Ce capteur 30 fonctionne à température ambiante contrairement à nombre de capteurs antérieurs. La présente invention a pour objet un transducteur à semi conducteur, ainsi qu'un capteur d'espèces donneuses d'électrons ou acceptrices d'électrons qui contient un tel 35 transducteur. Un transducteur selon la présente invention est constitué par un substrat isolant à la surface duquel sont B0923FR 2922310 3 déposées deux électrodes et un élément sensible semi conducteur, et il est caractérisé en ce que : - l'élément sensible est constitué par une couche d'un matériau moléculaire semi conducteur Ml qui a une 5 conductivité C1 et une couche d'un matériau moléculaire semi conducteur M2 qui a une conductivité C2 et une largeur de bande interdite Eg2 - 1. L'épaisseur de la couche de matériau Ml et l'épaisseur 15 de la couche de matériau M2 sont comprises entre 2 et 1000 nm, de préférence entre 20 nm et 100 nm. L'épaisseur des électrodes est comprise entre 2 nm et 1000 nm. La figure 1 représente une vue schématique d'un transducteur selon l'invention. Le substrat est désigné par la 20 référence 1, les électrodes par les références 2 et 2', et les couches de matériau Ml et M2 respectivement par les références Ml et M2. Le matériau M2 qui a une largeur de bande interdite Eg2 degré IV sous la forme Si(OH)2, SiCl2r SnC12, TiO, ou VO et les polyphtalocyanines dont l'unité récurrente est PcM, le métal M étant sous la forme SiO, SnO, GeO, FePyrazine, RuPyrazine, A1F ou GaF. 5 Les monophtalocyanines PcMii dans lesquelles M est le cuivre, le nickel ou le zinc sont particulièrement intéressantes. La monophtalocyanine peut éventuellement porter des substituants, notamment des halogènes tel que F, Cl ou Br, F étant particulièrement préféré. Parmi les monophtalocyanines 10 fluorées, on peut citer en particulier celles qui portent 4, 8 ou 16 atomes F et qui répondent aux formules suivantes F4PcCu F3PcCu F16PcCu 15 Le degré de fluoration d'une monophtalocyanine a une incidence faible sur Eg, mais entraîne une stabilisation des niveaux électroniques vides et des niveaux électroniques pleins (plus hautes orbitales moléculaires occupées et plus basses orbitales moléculaires inoccupées) avec un décalage 20 quasicontinu de FoPcCu à F16PcCu de 3,16 à 4,46 eV pour les affinités électroniques et de 5,20 à 6,39 eV pour les potentiels d'ionisation (Cf. R. Murdey, N. Sato, M. Bouvet, Mol. Cryst. Liq. Cryst., 2006, 455, 211-218) par rapport au niveau du vide. Il en résulte qu'un composé M11Pc dans lequel 25 la monophtalocyanine est non fluorée a des propriétés de semi conducteur p, alors qu'un composé M11Pc dans lequel la monophtalocyanine est perfluorée F16Pc a des propriétés de semi conducteur n. Le composé MIIF8Pc a des propriétés intermédiaires et son comportement dépend notamment des 30 électrodes qui font partie du transducteur. B0923FR 2922310 6 Les monophtalocyanines de cuivre CuPc, de zinc PcZn et de nickel PcNi sont des produits du commerce, fournis notamment par la société Sigma Aldrich. Une monophtalocyanine de Cu, Zn ou Ni portant 16 atomes 5 F peut être préparée par réaction du tétrafluoro-1,2-dicyanobenzène avec le métal ou le sel métallique selon le mode opératoire décrit par J. M. Birchall, et al. [J. Chem. Soc., 1970, 2667] ou par D. D. Eley, et al. [J. Chem. Soc., Faraday Trans., 1973, 69, 1808]. Les monophtalocyanines 10 pefluorées de Cu ou de Zn sont des produits du commerce, fournis par la société Sigma Aldrich. Une monophtalocyanine de Cu, portant 8 atomes F peut être préparée par réaction du 4,5-difluoro-1,2-dibromobenzène avec un excès de cyanure de cuivre CuCN dans un solvant 15 organique, par exemple DMF, puis en traitant le mélange réactionnel par une solution aqueuse d'ammoniaque concentrée. Une monophtalocyanine de Cu, portant 4 atomes F est un produit fourni par la société Synthec GmbH. 20 Le composé organique semi conducteur constituant un isolant dopé peut être choisi parmi les oligothiophènes substitués ou non, les tétracènes, les pentacènes, les fullérènes, les naphtalènes tétracarboxyliques, les naphtalène dianhydrides, les naphtalènes diimides, les pérylènes 25 tétracarboxyliques, les pérylènes dianhydrides, les pérylènes diimides, les triarylamines, les triphénylènes, les tétracyanoquinodiméthanes. Ces produits sont commercialisés par Sigma Aldrich. Le polymère semi conducteur constituant un isolant peut 30 être choisi parmi les polythiophènes, et les polyparaphénylènevinylènes. Ces polymères sont des produits commercialisés notamment par Sigma Aldrich. Le substrat isolant qui porte les électrodes, la couche de matériau M1 et la couche de matériau M2 peut être constitué par un matériau isolant intrinsèque tel que l'alumine ou le verre, ou par un matériau recouvert d'un matériau diélectrique (par exemple du silicium recouvert par un film de silice ou de nitrure de silicium). B0923FR 2922310 7 Les électrodes sont constituées par exemple par de l'or ou par l'oxyde d'étain et d'indium (ITO). Elles sont de préférence sous forme d'électrodes interdigitées, tel que représenté notamment sur la figure 2. Les électrodes sont 5 déposées sur le substrat isolant par les procédés classiques, par exemple par évaporation thermique sous vide ou par les techniques de lithographie. Un transducteur selon l'invention peut être élaboré par un procédé consistant à déposer sur un substrat isolant, les 10 électrodes, la couche de matériau M1, puis la couche de matériau M2. Une électrode Au peut être déposée par une évaporation thermique. Une électrode ITO peut être déposée par pulvérisation 15 sous vide Le film de matériau M1 peut être déposé par sublimation sous vide, par dépôt à la tournette (généralement désigné par "spin coating") ou par évaporation spontanée de solutions (généralement désignée par "solvent cast"). 20 Le film de matériau M2 peut être déposé par sublimation sous vide, par spin coating ou par solvent cast). Un capteur d'espèces donneuses ou acceptrices d'électrons qui comprend un transducteur à semi conducteurs selon l'invention est un autre objet de la présente invention. Un 25 mode de réalisation est représenté sur la figure 3, sur laquelle on distingue l'élément sensible dans son enceinte, la partie electronique qui assure la polarisation des dispositifs et le système d'acquisition des données, et le circuit des gaz. Les différents constituants du dispositif 30 sont comme suit : 3 la cellule de détection contenant le transducteur à semi conducteur(s) ; 4 la sortie du gaz de la cellule de détection 5,5' l'entrée du mélange NH3/Ar, ou du mélange air/ozone 35 dans la cellule de détection 6, 7 deux diviseurs de tension 8 un thermocouple 9 une électrovanne contrôlée par un temporisateur B0923FR 2922310 8 10 une soupape de sécurité 11 un mélangeur de flux gazeux 12 un électromètre 13 un ordinateur 5 14 une source de NH3 15 une source de Ar 16,17 deux régulateurs de flux gazeux 18 dispositif analogique d'acquisition de données 19 dispositif numérique d'acquision de données 10 20 un analyseur/générateur d'ozone (0341M Environment SA) 21 un filtre de charbon actif 22 alimentation en courant continu à un potentiel de 0- 15 VDC 15 23 alimentation en courant continu à un potentiel de -12/+12 VDC Les lignes ont les significations suivantes : connexions électriques transfert de gaz/purge (Ar, N2) 20 transfert de NH3 transfert du gaz à analyser (mélange NH3/Ar ou air+ozone) vers la cellule de détection 3. Un capteur comprenant un transducteur selon la présente invention est particulièrement utile pour la détection 25 d'espèces gazeuses, notamment pour la détection de molécules acceptrices d'électrons telles que 03 ou NO2, ou de molécules donneuses d'électrons telles que NH3. Lorsqu'un capteur selon l'invention est destiné à la détection de molécules acceptrices d'électrons (ou/et 30 oxydantes), la couche M1 du transducteur est de préférence constituée par une monophtalocyanine métallée PcM non radicalaire non fluorée, et la couche M2 est une bisphtalocyanine de lanthanide, en particulier LuPc2. La monophtalocyanine CuPc permet de bonnes performances. 35 Lorsqu'un capteur selon l'invention est destiné à la détection de molécules donneuses d'électrons (ou/et réductrices), la couche Ml du transducteur est de préférence constituée par une monophtalocyanine métallée non radica- B0923FR 2922310 9 laire perfluorée et la couche M2 est une bisphtalocyanine de lanthanide, en particulier LuPc2. La monophtalocyanine CuF16Pc permet de bonnes performances. L'utilisation d'une monophtalocyanine partiellement 5 fluorée dépend de la structure de l'ensemble du transducteur. Lorsque les électrodes sont des électrodes Au ou ITO, un transducteur selon l'invention dans lequel M1 est un composé M11Pc dans lequel la monophtalocyanine est partiellement fluorée est efficace pour la détection de molécules 10 acceptrices d'électrons. Le remplacement d'un transducteur à semi conducteurs de l'art antérieur, du type diode, transistor à effet de champ ou résistor, par un transducteur selon la présente invention, fournit un capteur d'espèces donneuses ou acceptrices 15 d'électrons, dont les performances sont substantiellement améliorées, par la présence d'une hétérojonction particulière. La structure même du transducteur le rend adaptable à divers analytes, et permet en particulier une détection sélective et stable dans le temps, à température ambiante. La 20 sélectivité et la stabilité du capteur aux cas particuliers sont obtenues par un choix approprié du matériau formant la couche M1. La présente invention est décrite plus en détails à l'aide des exemples suivants, auxquels elle n'est cependant 25 pas limitée. Dans ces exemples, le montage tel que représenté sur la figure 3 décrite ci-dessus a été utilisé pour la détection des espèces gazeuses. Les phtalocyanines utilisées sont PcCu, F8PcCu, F16PcCu 30 et Lu(Pc)2. La monophtalocyanine FBPcCu a préparée par réaction du 4,5-difluoro-1,2-dibromobenzène (27,2 g, 0,1 mole) avec le cyanure de cuivre CuCN (26,9 g, 0,3 mole) à 150°C pendant 2 heures dans 50 mL de DMF. Le mélange réactionnel a été 35 traité deux fois par une solution concentrée d'ammoniaque, puis filtré. Le produit solide ainsi récupéré a été lavée par CHC13 dans un Soxhlet, puis séché à 100°C sous vide. On B0923FR 2922310 10 a obtenu un fine poudre bleue, avec un rendement de 80%. [composition pour C32H8F9N8Cu : - calculée: C, 53,38%; H, 1,12%; F, 21,11%; Cu, 8,83%. -trouvée : C, 52,74%; H, 1,13%; F, 21,03%; Cu, 9,17% 5 La bisphtalocyanine Lu(Pc)2 a été préparée par réaction du triacétate de lutécium avec l'ortho dicyanobenzène sans solvant à 300°C. PcCu et F16PcCu sont les produits commercialisés par la société Sigma Aldrich. Exemple 1 10 Cet exemple vise à montrer la différence de comporte- ment de transducteurs du type résistor pour F8PcCu et Lu(Pc)2, et du type hétérojonction Lu(Pc)2 sur F8PcCu. Préparation de résistors Sur un substrat d'alumine, on a déposé des électrodes 15 de platine par sérigraphie, puis un film de monophtalocyanine. Dans le cas de F8PcCu, un film ayant une épaisseur de 300 nm a été obtenu par sublimation sous vide. Dans le cas de LuPc2, un film ayant une épaisseur de 100 nm a été obtenu par évaporation spontanée d'une solution. 20 Préparation d'une hétérojonction Sur un substrat d'alumine, on a déposé des électrodes de platine par sérigraphie. Ensuite, on a déposé par évaporation sous vide, successivement un film de F8PcCu ayant une épaisseur de 300 nm, puis un film Lu(Pc)2, ayant 25 une épaisseur de 100 nm. Chacun de ces transducteurs a été testé dans un dispositif tel que représenté sur la figure 3, en faisant passer alternativement un flux d'air sans ozone et un flux d'air contenant environ 700 ppb d'ozone. 30 Les figures 4a, 4b et 4c montrent l'évolution du courant I (en A.1012, sur l'axe des ordonnées, à droite) en fonction du temps (en secondes, sur l'axe des abscisses), c'est-à-dire en fonction de la teneur instantanée en ozone (en ppb, sur l'axe des ordonnées à droite) dans le flux 35 gazeux. Les zones 1 et 3 correspondent à une atmosphère d'air sans ozone, et la zone 2 correspond à une atmosphère B0923FR 2922310 11 contenant de l'ozone. Chaque flèche indique l'échelle à laquelle se réfère la courbe correspondante. Sur chacune des figures, la courbe en gris clair montre l'évolution du courant et le courbe en noir montre 5 l'évolution de la composition gazeuse. Il apparaît que : - le résistor FBPcCu présente une conductivité très faible, et il ne réagit pas à l'ozone, - le résistor à Lu(Pc)2 réagit de manière très nette à l'ozone, mais la réaction n'est pas stable dans le 10 temps ; - l'hétérojonction Lu(Pc)2 sur FBPcCu présente une conductivité beaucoup plus élevée que la seule couche de F8PcCu, il réagit de manière significative et la stabilité est considérablement améliorée par rapport à 15 celle d'un résistor Lu(Pc)2. Ces résultats montrent clairement l'effet suprenant résultant de l'utilisation d'une hétérojonction dans un transducteur selon l'invention, par rapport aux transducteurs du type resistor de l'art antérieur. Exemple 2 20 Cet exemple vise à montrer la différence de comporte-ment de transducteurs du type hétérojonction Lu(Pc)2 sur FxPcCu, x étant 0, 8 ou 16, suivant que le transducteur est soumis à un gaz contenant 03 ou à un gaz contenant NH3. Transducteurs utilisés pour la détection de 03 25 Sur un substrat de silicium recouvert de silice, on a déposé des électrodes de Au par sublimation sous vide, lesdites électrodes étant séparées par 10 pm. Ensuite, on a déposé un film de FxPcCu par sublimation sous vide, puis un film Lu(Pc)2, également par sublimation sous vide, les films 30 de phtalocyanine ayant chacune une épaisseur (controlée par microbalance à quartz piézoélectrique) de 100 nm. Pour les deux couches phtalocyanine, le dépôt a été effectué à l'aide d'un système VEECO 770, sous une pression de 10-6 Torr, avec une vitesse de dépôt de 2 Â/seconde. 35 Chacun des transducteurs ainsi obtenus a été testé dans un montage analogue à celui représenté sur la figure 3 B0923FR 2922310 12 équipé du générateur/analyseur d'ozone, en faisant passer un flux d'air contenant 90 ppb d'ozone, puis un flux d'air propre (filtré sur charbon actif) sans ozone, avec un débit de 1,6 L/min. 5 Les figures 5a, 5b et 5c montrent l'évolution du courant I (en ampère) en fonction du temps (en secondes), pour chacun des transducteurs contenant respectivement PcCu, F8PcCu et F16PcCu . Ces figures montrent l'intérêt du transducteur utilisé, 10 en particulier influence considérable du matériau Ml sur la réponse du dispositif. En particulier, le courant augmente en présence d'ozone lorsque Ml est PcCu, et diminue lorsque Ml est F16PcCu. PcCu donne la réponse la plus stable vis à vis de l'ozone, avec une bonne sensibilité. 15 Transducteurs utilisés pour la détection de NH3 Sur un substrat de verre, on a déposé par pulvérisation un film de ITO formant les électrodes, à l'aide d'un système VEECO 770, sous une pression de 10-6Tor, avec une vitesse de dépôt de 2 Â/seconde. Lesdites électrodes sont séparées par 20 75 pm. Ensuite, on a déposé, dans les mêmes conditions que pour le transducteur pour la détection de 03, un film de FxPcCu, puis un film de Lu(Pc)2, chacun des films de phtalocyanine ayant une épaisseur de 100 nm. Chacun de ces transducteurs a été testé dans un 25 dispositif analogue à celui de la figure 3, équipé d'un système de régulation par débimètres massiques de flux de NH3 à partir de bouteilles de NH3 et de Ar, en faisant passer un flux gazeux contenant 35 ppm de NH3, puis un flux gazeux sans NH3, avec un débit de 0,5 L/min. 30 Les figures 5d, 5e et 5f montrent l'évolution du courant I (en ampère) en fonction du temps (en secondes), respectivement pour le transducteur contenant PcCu, F8PcCu et F16PcCu. Ces figures montrent, comme précédemment, l'intérêt du 35 transducteur utilisé, en particulier l'influence considéra- ble du matériau M1 sur la réponse du dispositif. En particu- lier, le courant augmente en présence de NH3 lorsque Ml est F16PcCu, et diminue lorsque M1 est PcCu. Ces figures montrent B0923FR 2922310 13 également que l'utilisation de F16PcCu comme matériau M1 est favorable à la détection de NH3. B0923FR Revendications 1. Transducteur constitué par un substrat isolant à la surface duquel sont déposées deux électrodes et un élément sensible semi conducteur, caractérisé en ce que : - l'élément sensible est constitué par une couche d'un matériau moléculaire semi conducteur M1 qui a une conductivité C1 et une couche d'un matériau moléculaire semi conducteur M2 qui a une conductivité C2 et une largeur de bande interdite Eg2 - 1. 2. Transducteur selon la revendication 1, caractérisé en ce que l'épaisseur de chacune des couches de M1, M2 et des électrodes est comprise entre 2 et 1000 nm. 3. Transducteur selon la revendication 1, caractérisé en ce que le matériau M2 est choisi parmi : - les bisphtalocyanines métallées (M'Pc2), les bisporphyrines (M'Por2) métallées, les bisnaphtalocyanines (M'Nc2) métallées, et les composés métallés analogues dérivés d'une tétrapyrazinoporphyrazine, d'une thiophé- noporphyrazine, d'une tétraarénoporphyrazine, d'une tétrapyridoporphyrazine, d'une anthracocyanine, d'une triphénylocyanine, ou d'une phénanthrocyanine, dans lesquels M' = U, Zr, Y, Ln (Ln étant La, Ce, Pr, Nd, Sm, Eu, Gd, Tb, Dy, Ho, Er, Tm, Yb ou Lu) ; - les trisphtalocyanines (M'2Pc3) métallées, les trispor- phyrines métallées (M'2Por3), les trisnaphtalocyanines métallées (M'2Nc3) et les composés métallés analogues dérivés d'une tétrapyrazinoporphyrazine, d'une thiophénoporphyrazine, d'une tétraarénoporphyrazine, d'une tétrapyridoporphyrazine, d'une anthracocyanine, d'une B0923FR 2922310 15 triphénylocyanine, ou d'une phénanthrocyanine, dans lesquels M' est Y ou Ln). 4. Transducteur selon la revendication 1, caractérisé en ce que le matériau M1 est du type semi conducteur du type 5 isolant dopé ou semi-conducteur extrinsèque. 5. Transducteur selon la revendication selon la revendication 4, caractérisé en ce que le matériau M1 est choisi parmi les monophtalocyanines métallées non radicalaires, les porphyrines métallées non radicalaires, les naphta- 10 locyanines métallées non radicalaires, les subphtalocyanines métallées, les composés organiques semi-conducteurs et les polymères semi conducteurs. 6. Transducteur selon la revendication 5, caractérisé en ce que le matériau M1 est une monophtalocyanine PcM11 d'un 15 métal M au degré d'oxydation II choisi parmi Fe, Co, Ni, Cu, Zn, Pt et Pd, une monophtalocyanine PcM111 d'un métal M au degré III sous la forme GaOH, GaCl, InCl, AlCl, AlF ou AlOH, une monophtalocyanine PcM1° d'un métal M au degré IV sous la forme Si(OH)2, SiC12r SnC12, TiO, ou VO ou une 20 polyphtalocyanine dont l'unité récurrente est PcM, le métal M étant sous la forme SiO, SnO, GeO, FePyrazine, RuPyrazine, A1F ou GaF. 7. Transducteur selon la revendication 6, caractérisé en ce que la monophtalocyanine porte des halogènes. 25 8.Transducteur selon la revendication 7, caractérisé en ce que le matériau M1 est une monophtalocyanine tétrafluorée, octafluorée ou perfluorée. 9. Transducteur selon la revendication 5, caractérisé en ce que le matériau M1 est un composé organique choisi 30 parmi les oligothiophènes substitués ou non, les tétracènes, les pentacènes, les fullérènes, les naphtalènes tétracarbo- xyliques, les naphtalène dianhydrides, les naphtalènes diimides, les pérylènes tétracarboxyliques, les pérylènes B0923FR 2922310 16 dianhydrides, les pérylènes diimides, les triarylamines, les triphénylènes, et les tétracyanoquinodiméthanes. 10. Transducteur selon la revendication 5, caractérisé en ce que le matériau Ml est un polymère semi conducteur 5 choisi parmi les polythiophènes, et les polyparaphénylènevinylènes. 11. Transducteur selon la revendication 1, caractérisé en ce que le substrat isolant qui porte les électrodes, la couche de matériau M1 et la couche de matériau M2, est 10 constitué par un matériau isolant intrinsèque ou par un matériau recouvert d'un matériau diélectrique. 12. Transducteur selon la revendication 11, caractérisé en ce que le matériau isolant est l'alumine ou le verre. 15 13. Transducteur selon la revendication 11, caractérisé en ce que le matériau recouvert d'un matériau diélectrique est constitué par du silicium recouvert par un film de silice ou de nitrure de silicium. 14. Transducteur selon la revendication 1, caractéri-20 sé en ce que les électrodes sont constituées par un film d'or ou par un film d'oxyde d'étain et d'indium (ITO). 15. Transducteur selon la revendication 14, caractérisé en ce que les électrodes sont sous forme d'électrodes interdigitées. 25 16. Capteur pour la détection d'espèces gazeuses acceptrices d'électrons ou donneuses d'électrons, caractérisé en ce qu'il comprend un transducteur selon l'une des revendications 1 à 15. 17. Capteur selon la revendication 16, pour la 30 détection de molécules acceptrices d'électrons, caractérisé en ce que le matériau M1 du transducteur est une B0923FR 2922310 17 monophtalocyanine métallée non radicalaire non fluorée, et la couche M2 est une bisphtalocyanine de lanthanide. 18. Capteur selon la revendication 17, caractérisé en ce que le matériau Ml est une monophtalocyanine de cuivre et 5 le matériau M2 est une bisphtalocyanine de lutécium. 19. Capteur selon la revendication 16, pour la détection de molécules donneuses d'électrons, caractérisé ence que le matériau M1 du transducteur est une monophtalocyanine métallée non radicalaire perfluorée, et le 10 matériau M2 est une bisphtalocyanine de lanthanide. 20. Capteur selon la revendication 19, caractérisé en ce que le matériau Ml est une monophtalocyanine perfluorée de cuivre, et le matériau M2 est une bisphtalocyanine de lutécium. 15 21. Capteur selon la revendication 19, caractérisé en ce que le matériau Ml est une monophtalocyanine métallée partiellement fluorée, le matériau M2 est une bisphtalocyanine de lutécium, et les électrodes sont constituées par ITO ou Au.